(57)【要約】【課題】酸素と水蒸気に対するバリヤ性が良好であり、耐熱性を有するパール調ハイバリヤ容器を提供する。【解決手段】透明なランダム共重合体のポリプロピレンに、ＭＸＤ６ナイロンを４〜１０重量％ブレンドした成形材料を用いて、プリフォーム１００  を射出成形し、このプリフォームを、延伸倍率が縦方向２．０±０．５倍、横方向２．０±０．５倍にて二軸延伸ブロー成形して、酸素透過率が０．０３０〜０．０３７ｃｃ／ｐｋｇ／ｄａｙ、水蒸気透過率が１８〜２３ｇ／ｐｋｇ／ｄａｙのパール調ハイバリヤ容器２００  を作製する。【選択図】図１
2004292037.tif 000002
【特許請求の範囲】
【請求項１】
透明なランダム共重合体のポリプロピレンに、ＭＸＤ６ナイロンを４〜１０重量％ブレンドした成形材料を用いて、プリフォームを射出成形し、該プリフォームを二軸延伸ブロー成形したことを特徴とするパール調ハイバリヤ容器。
【請求項２】
前記二軸延伸ブロー成形の延伸倍率が、縦方向２．０±０．５倍で、横方向２．０±０．５倍であることを特徴とする請求項１記載のパール調ハイバリヤ容器。
【請求項３】
前記パール調ハイバリヤ容器の酸素透過率が、０．０３０〜０．０３７ｃｃ／ｐｋｇ／ｄａｙで、水蒸気透過率が、１８〜２３ｇ／ｐｋｇ／ｄａｙであることを特徴とする請求項１又は２記載のパール調ハイバリヤ容器。
【発明の詳細な説明】
【０００１】
【発明の属する技術分野】
本発明は、酸素や水蒸気の透過率が低く、耐熱性を有するパール調ハイバリヤ容器に関するものである。
【０００２】
【従来の技術】
従来、ＰＥＴボトル（ポリエチレンテレフタレートの二軸延伸ブロー成形ボトル）で、酸素に対するバリヤ性を付与するために、ポリエチレンテレフタレート成形材料に５％未満のＭＸＤ６ナイロン（ｍｅｔａｘｙｌｅｎｅ  ｄｉａｍｉｎｅ  ｎｙｌｏｎ  ６）をブレンドしたものや、または、酸素と水蒸気に対するバリヤ性が優れているものとして、ポリエチレン／ＥＶＯＨ（ｅｔｈｙｌｅｎｅ  ｖｉｎｙｌ  ａｌｃｏｈｏｌ  ｃｏｐｏｌｙｍｅｒ）／ポリエチレン構成の多層ブロー成形ボトルなどがあった。
【０００３】
【発明が解決しようとする課題】
しかしながら、上述したＭＸＤ６ナイロンで酸素に対するバリヤ性を付与したＰＥＴボトルは、水蒸気に対するバリヤ性が低く、用途によっては耐熱性が不足することがあった。また、ポリエチレン／ＥＶＯＨ／ポリエチレン構成の多層ブロー成形ボトルは、パール調に欠け、耐熱性がやや低く、落下衝撃で層間剥離を起こすことなどがあった。
【０００４】
本発明は、上述の従来の問題を解決したものであり、酸素と水蒸気に対するバリヤ性が良好で、耐熱性を有するパール調ハイバリヤ容器を提供するものである。
【０００５】
【課題を解決するための手段】
すなわち、本発明の第１の発明は、透明なランダム共重合体のポリプロピレンに、ＭＸＤ６ナイロンを４〜１０重量％ブレンドした成形材料を用いて、プリフォームを射出成形し、このプリフォームを二軸延伸ブロー成形したことを特徴とするパール調ハイバリヤ容器である。
【０００６】
次に、本発明の第２の発明は、前記二軸延伸ブロー成形の延伸倍率が、縦方向２．０±０．５倍で、横方向２．０±０．５倍であることを特徴とする第１の発明に記載のパール調ハイバリヤ容器である。
【０００７】
次に、本発明の第３の発明は、前記パール調ハイバリヤ容器の酸素透過率が、０．０３０〜０．０３７ｃｃ／ｐｋｇ／ｄａｙで、水蒸気透過率が、１８〜２３ｇ／ｐｋｇ／ｄａｙであることを特徴とする第１又は第２の発明に記載のパール調ハイバリヤ容器である。
【０００８】
【作用】
本発明のパール調ハイバリヤ容器は、材質が透明なランダム共重合体のポリプロピレンに４〜１０重量％のＭＸＤ６ナイロンを混合したものであり、ポリプロピレンの水蒸気に対するバリヤ性とＭＸＤ６ナイロンの酸素に対するバリヤ性との相乗効果によって、水蒸気と酸素に対するバリヤ性が良好となる。また、両樹脂の耐熱性から、容器の耐熱性がＰＥＴボトルより良好である。なお、ＭＸＤ６ナイロンの混合比率が４重量％以下では、酸素に対するバリヤ性が不足し、１０重量％以上では、水蒸気に対するバリヤ性が不足する。
【０００９】
また、本発明のパール調ハイバリヤ容器は、透明なランダム共重合体のポリプロピレンと混合するＭＸＤ６ナイロンとの非相溶性によって、半透明のパール調が発現する。
【００１０】
【発明の実施の形態】
本発明の実施形態のパール調ハイバリヤ容器は、透明なランダム共重合体のポリプロピレンに、ＭＸＤ６ナイロンを４〜１０重量％ブレンドした成形材料を用いて、まず、図１（ａ）に示すような口頸部（１１０）の下方に延伸成形するための有底の予備成形部（１２０）を連続するプリフォーム（１００）（別称、有底パリソン）を射出成形で作製し、次に、このプリフォームを容器のブロー成形用金型内に挿着し、プリフォームの有底の予備成形部を二軸延伸ブロー成形して、肩部（２２０）と胴部（２３０）と底部（２４０）を成形し、図１（ｂ）に示すような容器（２００）を作製するものである。成形機としては、通常では、プリフォーム成形と二軸延伸ブロー成形を同一機械で行う所謂ホットパリソン法の二軸延伸ブロー成形機を使用するものである。なお、プリフォームの射出成形においては、計量を多くし背圧を十分に掛けて、溶融樹脂の混合を良くすることが好ましい。
【００１１】
また、本発明のパール調ハイバリヤ容器の使用分野が、ジャム、佃煮、コーヒー、粉ミルクなどの広口容器を対象としているため、容器の二軸延伸ブロー成形は、縦方向の延伸倍率が、２．０±０．５倍で、横方向の延伸倍率が、０±０．５倍で行うものである。延伸倍率が１．５倍より小さいと、延伸効果が十分でなく、２．５倍より大きいと、部分的な薄肉などにより耐落下衝撃性などの物性が悪くなる。また、内容物の保存性を考慮して、容器の酸素透過率を０．０３０〜０．０３７ｃｃ／ｐｋｇ／ｄａｙに、水蒸気透過率を１８〜２３ｇ／ｐｋｇ／ｄａｙに設定することが好ましい。
【００１２】
【実施例】
＜実施例１＞
まず、透明なランダム共重合体のポリプロピレンに、ＭＸＤ６ナイロンを５重量％ブレンドした成形材料を作製し、次に、この成形材料をホットパリソン方式の二軸延伸ブロー成形機に装填して、プリフォームを射出成形し、このプリフォームをインラインで二軸延伸ブロー成形して、実施例１のパール調ハイバリヤ容器を作製した。なお、射出温度を２５０℃〜２７０℃で、延伸倍率は縦方向が１．７倍（平均）で、横方向が１．５倍（平均）であり、容器は、高さが８０ｍｍで、胴部径が６８ｍｍで、重量が３４ｇであった。
【００１３】
次に、上述の実施例１のパール調ハイバリヤ容器について、酸素透過率、水蒸気透過率、落下衝撃強度及びパール調について評価した。その評価結果を表１に示す。なお、落下衝撃強度は、１５０ｇの水を充填し、５℃に３時間保管したのち、コンクリート床上へ１ｍの高さから落下して、容器の破損（水漏れ）状態を調べた。
【００１４】
＜実施例２＞
まず、透明なランダム共重合体のポリプロピレンに、ＭＸＤ６ナイロンを１０重量％ブレンドした成形材料を作製し、次に、実施例１と同様に、この成形材料をホットパリソン方式の二軸延伸ブロー成形機に装填して、プリフォームを射出成形し、このプリフォームをインラインで二軸延伸ブロー成形して、実施例２のパール調ハイバリヤ容器を作製した。なお、射出温度を２５０℃〜２７０℃で、延伸倍率は縦方向が１．７倍（平均）で、横方向が１．５倍（平均）であり、容器は、高さが８０ｍｍで、胴部径が６８ｍｍで、重量が３４ｇであった。
【００１５】
次に、上述の実施例２のパール調ハイバリヤ容器について、酸素透過率、水蒸気透過率、落下衝撃強度及びパール調について評価した。その評価結果を表１に示す。
【００１６】
＜参考例１＞
まず、透明なランダム共重合体のポリプロピレンに、ＭＸＤ６ナイロンを１５重量％ブレンドした成形材料を作製し、次に、実施例１と同様に、この成形材料をホットパリソン方式の二軸延伸ブロー成形機に装填して、プリフォームを射出成形し、このプリフォームをインラインで二軸延伸ブロー成形して、参考例１のパール調ハイバリヤ容器を作製した。なお、射出温度を２５０℃〜２７０℃で、延伸倍率は縦方向が１．７倍（平均）で、横方向が１．５倍（平均）であり、容器は、高さが８０ｍｍで、胴部径が６８ｍｍで、重量が３４ｇであった。
【００１７】
次に、上述の参考例１のパール調ハイバリヤ容器について、酸素透過率、水蒸気透過率、落下衝撃強度及びパール調について評価した。その評価結果を表１に示す。
【００１８】
【表１】
2004292037.tif 000003
【００１９】
実施例１、実施例２及び参考例１の容器の評価結果は、表１に示すように、酸素透過率については、実施例１が０．０３６ｃｃ／ｐｋｇ／ｄａｙで、実施例２が０．０３０ｃｃ／ｐｋｇ／ｄａｙで、参考例１が０．０２６ｃｃ／ｐｋｇ／ｄａｙであり、いずれも酸素バリア性が良好であった。ＭＸＤ６ナイロンの重量％が大きくなるにつれて、酸素バリア性が向上した。水蒸気透過率は、実施例１が１８ｇ／ｐｋｇ／ｄａｙ  で、実施例２が２３ｇ／ｐｋｇ／ｄａｙ  で、参考例１が２７ｇ／ｐｋｇ／ｄａｙ  であり、実施例１及び実施例２は水蒸気バリヤ性が良好であったが、参考例１は水蒸気バリヤ性に問題があった。ＭＸＤ６ナイロンの重量％が大きくなるにつれて、水蒸気バリヤ性が低下した。落下衝撃強度については、実施例１及び実施例２とも破損して水漏れしたものはなかった。参考例１は破損して水漏れしたものがあった。ＭＸＤ６ナイロンの重量％が大きくなるにつれて、落下衝撃強度が低下した。パール調については、実施例１及び実施例２とも良好であったが、参考例１は白濁した。ＭＸＤ６ナイロンの重量％が大きくなるにつれて、白濁が強くなった。
【００２０】
【発明の効果】
本発明のパール調ハイバリヤ容器は、材質がＭＸＤ６ナイロンを４〜１０重量％混合した透明なランダム共重合体のポリプロピレンであり、酸素と水蒸気に対するバリヤ性が良好で、耐熱性や落下衝撃強度が強く、パール調の発色が良好な容器である。
【図面の簡単な説明】
【図１】（ａ）は、実施例及び参考例のプリフォームの一部を切欠いた正面図であり、（ｂ）は、そのプリフォームを二軸延伸ブロー成形したパール調ハイバリヤ容器の正面図である。
【符号の説明】
１００……プリフォーム
１１０，２１０……口頸部
１２０……予備成形部
２００……容器
２２０……肩部
２３０……胴部
２４０……底部
【図１】
2004292037.tif 000004